(57)【要約】【課題】高コントラスト、高速応答および低消費電力を実現可能な表示装置を提供する。【解決手段】電気泳動素子は、泳動粒子と、その泳動粒子とは光学的反射特性が異なる非泳動粒子を含む繊維状構造体により形成された多孔質層と、その多孔質層を介して配置された一対の電極とを含む。この多孔質層は、一対の電極のうちの少なくとも一方に隣接している。【選択図】図１
2012198417.tif 000002
【特許請求の範囲】
【請求項１】
泳動粒子と、その泳動粒子とは光学的反射特性が異なる非泳動粒子を含む繊維状構造体により形成された多孔質層と、その多孔質層を介して配置された一対の電極とを含み、前記多孔質層は前記一対の電極のうちの少なくとも一方に隣接している、電気泳動素子。
【請求項２】
前記多孔質層は前記一対の電極の双方に隣接している、請求項１記載の電気泳動素子。
【請求項３】
前記非泳動粒子の光反射率は前記泳動粒子の光反射率よりも高い、請求項１記載の電気泳動素子。
【請求項４】
前記多孔質層中に占める前記非泳動粒子の割合は２体積％以上１０体積％以下であると共に、前記非泳動粒子の屈折率は２以上および平均粒径は２００ｎｍ以上１０００ｎｍ以下である、請求項１記載の電気泳動素子。
【請求項５】
前記非泳動粒子は酸化チタンを含む、請求項１記載の電気泳動素子。
【請求項６】
前記繊維状構造体は高分子材料または無機材料により形成され、前記泳動粒子および前記非泳動粒子は有機顔料、無機顔料、染料、炭素材料、金属材料、金属酸化物、ガラスまたは高分子材料により形成されている、請求項１記載の電気泳動素子。
【請求項７】
前記繊維状構造体は静電紡糸法により形成され、その平均繊維径は１０μｍ以下である、請求項１記載の電気泳動素子。
【請求項８】
少なくとも一方が光透過性を有する一対の基体の間に電気泳動素子を備え、
前記電気泳動素子は、泳動粒子と、その泳動粒子とは光学的反射特性が異なる非泳動粒子を含む繊維状構造体により形成された多孔質層と、その多孔質層を介して配置された一対の電極とを含み、前記多孔質層は前記一対の電極のうちの少なくとも一方に隣接している、
表示装置。
【請求項９】
少なくとも一方が光透過性を有する一対の基体の間に電気泳動素子を有する表示装置を備え、
前記電気泳動素子は、泳動粒子と、その泳動粒子とは光学的反射特性が異なる非泳動粒子を含む繊維状構造体により形成された多孔質層と、その多孔質層を介して配置された一対の電極とを含み、前記多孔質層は前記一対の電極のうちの少なくとも一方に隣接している、
電子機器。
【発明の詳細な説明】
【技術分野】
【０００１】
本技術は、泳動粒子および多孔質層を含む電気泳動素子、その電気泳動素子を用いた表示装置、ならびにその表示装置を用いた電子機器に関する。
【背景技術】
【０００２】
近年、携帯電話機または携帯情報端末機器（ＰＤＡ）などの多様な電子機器の普及に伴い、低消費電力で高品位画質の表示装置（ディスプレイ）に関する需要が高まっている。中でも、最近では、電子書籍の配信事業の誕生に伴い、文字情報を長時間読むことを目的とした読書用途の電子書籍端末が注目されているため、その用途に適した表示品位を有するディスプレイが望まれている。
【０００３】
読書用途のディスプレイとしては、コレステリック液晶ディスプレイ、電子泳動型ディスプレイ、電気酸化還元型ディスプレイまたはツイストボール型ディスプレイなどが提案されているが、中でも、反射型に分類されるディスプレイが好ましい。紙と同様に外光の反射（散乱）を利用して明表示するため、その紙に近い表示品位が得られるからである。また、バックライトが不要であるため、消費電力が抑えられるからである。
【０００４】
反射型ディスプレイの有力候補は、電気泳動現象を利用して明暗（コントラスト）を生じさせる電気泳動型ディスプレイである。低消費電力であると共に高速応答性に優れているからである。そこで、電気泳動型ディスプレイの表示方法について、さまざまな検討がなされている。
【０００５】
具体的には、絶縁性液体中に光学的反射特性および極性が異なる２種類の荷電粒子を分散させて、電界により極性の違いを利用して各荷電粒子を移動させる方法が提案されている（例えば、特許文献１，２参照。）。この方法では、電界に応じて２種類の荷電粒子の分布が変化するため、光学的反射特性の違いを利用してコントラストが生じる。
【０００６】
また、絶縁性液体中に荷電粒子を分散させると共に、その荷電粒子とは光学的反射特性が異なる多孔質層を配置して、電界により多孔質層の細孔を経由して荷電粒子を移動させる方法が提案されている（例えば、特許文献３〜６参照。）。この多孔質層としては、レーザを用いた穴開け加工により細孔が形成された高分子フィルムや、合成繊維などにより編まれた布や、連泡多孔性高分子などが用いられている。この方法では、電界に応じて荷電粒子の分布が変化するため、光学的反射特性の違いを利用してコントラストが生じる。
【先行技術文献】
【特許文献】
【０００７】
【特許文献１】特公昭５０−０１５１１５号公報
【特許文献２】特許第４１８８０９１号明細書
【特許文献３】特開２００５−１０７１４６号公報
【特許文献４】特公昭５０−０１５１２０号公報
【特許文献５】特開２００５−１２８１４３号公報
【特許文献６】特開２００２−２４４１６３号公報
【発明の概要】
【発明が解決しようとする課題】
【０００８】
電気泳動型ディスプレイについてさまざまな表示方法が提案されているにもかかわらず、その表示品位は未だ十分であるとは言えず、今後のカラー化および動画表示などへの展開を考えると、コントラストおよび応答速度に関してさらなる性能向上が必要である。この場合には、電気泳動型ディスプレイの本来の利点を活かすために、消費電力を抑えることも重要である。
【０００９】
本技術はかかる問題点に鑑みてなされたもので、その目的は、高コントラスト、高速応答および低消費電力を実現可能な電気泳動素子、表示装置および電子機器を提供することにある。
【課題を解決するための手段】
【００１０】
本技術の電気泳動素子は、泳動粒子と、その泳動粒子とは光学的反射特性が異なる非泳動粒子を含む繊維状構造体により形成された多孔質層と、その多孔質層を介して配置された一対の電極とを含むものである。この多孔質層は、一対の電極のうちの少なくとも一方に隣接している。
【００１１】
また、本技術の表示装置は、少なくとも一方が光透過性を有する一対の基体の間に、上記した本技術の電気泳動素子を備えたものであり、本技術の電子機器は、上記した本技術の表示装置を備えたものである。
【００１２】
「光学的反射特性」とは、いわゆる光（外光）の反射率である。非泳動粒子の光学的反射特性と泳動粒子の光学的反射特性とが異なっているのは、その特性の違いを利用してコントラストを生じさせるためである。
【発明の効果】
【００１３】
本技術の電気泳動素子、表示装置または電子機器によれば、多孔質層が繊維状構造体により形成されており、その繊維状構造体が泳動粒子とは光学的反射特性が異なる非泳動粒子を含んでいる。また、多孔質層を介して一対の電極が配置されており、その多孔質層が一対の電極のうちの少なくとも一方に隣接している。よって、高コントラスト、高速応答および低消費電力を実現できる。
【図面の簡単な説明】
【００１４】
【図１】本技術の一実施形態の電気泳動素子を用いた表示装置の構成を表す断面図である。
【図２】表示装置の主要部の構成を表す平面図である。
【図３】表示装置の動作を説明するための断面図である。
【図４】表示装置の製造方法を説明するための断面図である。
【図５】図４に続く工程を説明するための断面図である。
【図６】比較例の表示装置の構成を表す断面図である。
【図７】表示装置の構成に関する変形例を表す断面図である。
【図８】表示装置の構成に関する他の変形例を表す断面図である。
【図９】表示装置を用いた電子ブックの構成を表す斜視図である。
【図１０】表示装置を用いたテレビジョン装置の構成を表す斜視図である。
【図１１】表示装置を用いたデジタルスチルカメラの構成を表す斜視図である。
【図１２】表示装置を用いたパーソナルコンピュータの外観を表す斜視図である。
【図１３】表示装置を用いたビデオカメラの外観を表す斜視図である。
【図１４】表示装置を用いた携帯電話機の構成を表す平面図である。
【発明を実施するための形態】
【００１５】
以下、本技術の実施形態について、図面を参照して詳細に説明する。なお、説明する順序は、下記の通りである。
１．電気泳動素子を用いた表示装置の構成
２．表示装置の製造方法
３．変形例
４．表示装置の適用例（電子機器）
【００１６】
＜１．電気泳動素子を用いた表示装置の構成＞
まず、本技術の一実施形態の電気泳動素子を用いた表示装置の構成について説明する。図１は、表示装置の断面構成を表しており、図２は、図１に示した表示装置の主要部の平面構成を表している。
【００１７】
本技術の電気泳動素子は、表示装置などのさまざまな用途に適用可能であり、その用途は、特に限定されない。ここでは、例えば、電気泳動素子を表示装置に適用する場合について説明するが、その表示装置の構成はあくまで一例であるため、適宜変更可能である。
【００１８】
［表示装置の全体構成］
表示装置は、電気泳動現象を利用して画像（例えば文字情報など）を表示する電気泳動型ディスプレイであり、いわゆる電子ペーパーディスプレイである。この表示装置は、例えば、図１に示したように、駆動基板１０と対向基板（表示基板）２０とが電気泳動素子３０およびスペーサ４０を介して対向配置されたものであり、対向基板２０側に表示面を有している。この「対向基板２０側に表示面を有する」とは、対向基板２０側に向かって画像を表示する（ユーザが画像を視認可能である）という意味である。
【００１９】
［駆動基板］
駆動基板１０は、例えば、支持基体１１の一面に、薄膜トランジスタ（ＴＦＴ）１２と、保護層１３と、平坦化絶縁層１４とがこの順に形成されたものである。この駆動基板１０では、例えば、ＴＦＴ１２が画素パターンなどに応じてマトリクス状またはセグメント状に分割形成されている。
【００２０】
支持基体１１は、例えば、無機材料、金属材料またはプラスチック材料などにより形成されている。無機材料は、例えば、ケイ素（Ｓｉ）、酸化ケイ素（ＳｉＯx ）、窒化ケイ素（ＳｉＮx ）または酸化アルミニウム（ＡｌＯx ）などであり、その酸化ケイ素には、例えば、ガラスまたはスピンオングラス（ＳＯＧ）などが含まれる。金属材料は、例えば、アルミニウム（Ａｌ）、ニッケル（Ｎｉ）またはステンレスなどである。プラスチック材料は、例えば、ポリカーボネート（ＰＣ）、ポリエチレンテレフタレート（ＰＥＴ）、ポリエチレンナフタレート（ＰＥＮ）またはポリエチルエーテルケトン（ＰＥＥＫ）などである。
【００２１】
この支持基体１１は、光透過性でもよいし、非光透過性でもよい。対向基板２０側において画像が表示されるため、支持基体１１は必ずしも光透過性である必要がないからである。また、支持基体１１は、ウェハなどの剛性を有する基板でもよいし、可撓性を有する薄層ガラスまたはフィルムなどでもよいが、中でも、後者であることが好ましい。フレキシブル（折り曲げ可能）な表示装置を実現できるからである。
【００２２】
ＴＦＴ１２は、画素を選択するためのスイッチング用素子である。このＴＦＴ１２は、チャネル層として無機半導体層を用いた無機ＴＦＴでもよいし、有機半導体層を用いた有機ＴＦＴでもよい。保護層１３および平坦化絶縁層１４は、例えば、ポリイミドなどの絶縁性材料により形成されている。ただし、保護層１３の表面が十分に平坦であれば、平坦化絶縁層１４はなくてもよい。
【００２３】
［対向基板］
対向基板２０は、例えば、支持基体２１により形成されている。この支持基体２１には、必要に応じてカラーフィルタなどの部材が設けられていてもよい。
【００２４】
支持基体２１は、光透過性であることを除き、支持基体１１と同様の材料により形成されている。対向基板２０側において画像が表示されるため、支持基体２１は光透過性である必要があるからである。
【００２５】
［電気泳動素子］
電気泳動素子３０は、多孔質層３１を介して配置された一対の電極（画素電極３２および対向電極３３）と、その画素電極３２と対向電極３３との間に収容された泳動粒子３４とを含んでいる。なお、画素電極３２と対向電極３３との間には絶縁性液体３５が充填されており、泳動粒子３４は絶縁性液体３５中に分散されている。
【００２６】
［一対の電極］
一対の電極のうちの一方の電極は、例えば、駆動基板１０の一面に形成された画素電極３２である。この画素電極３２は、例えば、金（Ａｕ）、銀（Ａｇ）、銅（Ｃｕ）、アルミニウム（Ａｌ）、アルミニウム合金、または酸化インジウム−酸化スズ（ＩＴＯ）などの導電性材料により形成されている。また、画素電極３２は、駆動基板１０の一面を被覆するように全面形成されていてもよいし、画素の配置パターンなどに応じてマトリクス状またはセグメント状に分割形成されていてもよい。図１では、例えば、画素電極３２がＴＦＴ１２の配置パターンに応じて分割形成されている場合を示している。なお、画素電極３２は、保護層１３および平坦化絶縁層１４に設けられたコンタクトホール（図示せず）を通じてＴＦＴ１２に接続されている。
【００２７】
一対の電極のうちの他方の電極は、例えば、対向基板２０の一面に形成された対向電極３３である。この対向電極３３は、例えば、酸化インジウム−酸化スズ（ＩＴＯ）、酸化アンチモン−酸化スズ（ＡＴＯ）、フッ素ドープ酸化スズ（ＦＴＯ）またはアルミニウムドープ酸化亜鉛（ＡＺＯ）などの光透過性導電性材料（透明電極材料）により形成されている。なお、対向電極３３は、対向基板２０の一面を被覆するように全面形成されていてもよいし、画素電極３２と同様にマトリクス状またはセグメント状に分割形成されていてもよい。
【００２８】
対向基板２０側において画像を表示する場合には、対向電極３３を介して表示装置（電気泳動素子３０）を見ることになるため、その対向電極３３の光透過性（光透過率）は、できるだけ高いことが好ましく、例えば、８０％以上である。また、対向電極３３の電気抵抗は、できるだけ低いことが好ましく、例えば、１００Ω／□以下である。
【００２９】
［泳動粒子］
泳動粒子３４は、電気的に泳動する１または２以上の荷電粒子（電気泳動粒子）であり、電界に応じて絶縁性液体３５中を画素電極３２または対向電極３３に向かって移動可能である。この泳動粒子３４は、例えば、有機顔料、無機顔料、染料、炭素材料、金属材料、金属酸化物、ガラスまたは高分子材料（樹脂）などのいずれか１種類または２種類以上の粒子（粉末）である。また、泳動粒子３４は、上記した粒子を含む樹脂固形分の粉砕粒子またはカプセル粒子などでもよい。なお、炭素材料、金属材料、金属酸化物、ガラスまたは高分子材料に該当する材料は、有機顔料、無機顔料または染料に該当する材料から除かれることとする。
【００３０】
有機顔料は、例えば、アゾ系顔料、メタルコンプレックスアゾ系顔料、ポリ縮合アゾ系顔料、フラバンスロン系顔料、ベンズイミダゾロン系顔料、フタロシアニン系顔料、キナクリドン系顔料、アントラキノン系顔料、ペリレン系顔料、ペリノン系顔料、アントラピリジン系顔料、ピランスロン系顔料、ジオキサジン系顔料、チオインジゴ系顔料、イソインドリノン系顔料、キノフタロン系顔料またはインダンスレン系顔料などである。無機顔料は、例えば、亜鉛華、アンチモン白、カーボンブラック、鉄黒、硼化チタン、ベンガラ、マピコエロー、鉛丹、カドミウムエロー、硫化亜鉛、リトポン、硫化バリウム、セレン化カドミウム、炭酸カルシウム、硫酸バリウム、クロム酸鉛、硫酸鉛、炭酸バリウム、鉛白またはアルミナホワイトなどである。染料は、例えば、ニグロシン系染料、アゾ系染料、フタロシアニン系染料、キノフタロン系染料、アントラキノン系染料またはメチン系染料などである。炭素材料は、例えば、カーボンブラックなどである。金属材料は、例えば、金、銀または銅などである。金属酸化物は、例えば、酸化チタン、酸化亜鉛、酸化ジルコニウム、チタン酸バリウム、チタン酸カリウム、銅−クロム酸化物、銅−マンガン酸化物、銅−鉄−マンガン酸化物、銅−クロム−マンガン酸化物または銅−鉄−クロム酸化物などである。高分子材料は、例えば、可視光領域に光吸収域を有する官能基が導入された高分子化合物などである。このように可視光領域に光吸収域を有する高分子化合物であれば、その種類は特に限定されない。
【００３１】
絶縁性液体３５中における泳動粒子３４の含有量（濃度）は、特に限定されないが、例えば、０．１重量％〜１０重量％である。泳動粒子３２の遮蔽（隠蔽）性および移動性が確保されるからである。この場合には、０．１重量％よりも少ないと、泳動粒子３４が多孔質層３１を遮蔽しにくくなる可能性がある。一方、１０重量％よりも多いと、泳動粒子３４の分散性が低下するため、その泳動粒子３４が泳動しにくくなり、場合によっては凝集する可能性がある。
【００３２】
この泳動粒子３４は、任意の光学的反射特性（光反射率）を有している。泳動粒子３４の光反射率は、特に限定されないが、少なくとも泳動粒子３４が多孔質層３１を遮蔽可能となるように設定されることが好ましい。泳動粒子３４の光反射率と多孔質層３１の光反射率との違いを利用してコントラストを生じさせるためである。
【００３３】
ここで、泳動粒子３４の具体的な形成材料は、例えば、コントラストを生じさせるために泳動粒子３４が担う役割に応じて選択される。具体的には、泳動粒子３４により明表示する場合の材料は、例えば、酸化チタン、酸化亜鉛、酸化ジルコニウム、チタン酸バリウムまたはチタン酸カリウムなどの金属酸化物であり、中でも、酸化チタンが好ましい。電気化学的安定性および分散性などに優れていると共に、高い反射率が得られるからである。一方、泳動粒子３４により暗表示する場合の材料は、例えば、炭素材料または金属酸化物などである。炭素材料は、例えば、カーボンブラックなどであり、金属酸化物は、例えば、銅−クロム酸化物、銅−マンガン酸化物、銅−鉄−マンガン酸化物、銅−クロム−マンガン酸化物または銅−鉄−クロム酸化物などである。中でも、炭素材料が好ましい。優れた化学的安定性、移動性および光吸収性が得られるからである。
【００３４】
泳動粒子３４により明表示する場合、外部から視認される泳動粒子３４の色は、コントラストを生じさせることができれば特に限定されないが、中でも、白色に近い色が好ましく、白色がより好ましい。一方、泳動粒子３４により暗表示する場合、外部から視認される泳動粒子３４の色は、コントラストを生じさせることができれば特に限定されないが、中でも、黒色に近い色が好ましく、黒色がより好ましい。いずれの場合においても、コントラストが高くなるからである。
【００３５】
なお、泳動粒子３４は、絶縁性液体３５中で長期間に渡って分散および帯電しやすいと共に多孔質層３１に吸着しにくいことが好ましい。このため、静電反発により泳動粒子３４を分散させるために分散剤（または電荷調整剤）を用いたり、泳動粒子３４に表面処理を施してもよく、両者を併用してもよい。
【００３６】
分散剤は、例えば、Lubrizol社製のSolsperse シリーズ、BYK-Chemie社製のBYK シリーズまたはAnti-Terra シリーズ、あるいはICI Americas 社製Spanシリーズなどである。
【００３７】
表面処理は、例えば、ロジン処理、界面活性剤処理、顔料誘導体処理、カップリング剤処理、グラフト重合処理またはマイクロカプセル化処理などである。中でも、グラフト重合処理、マイクロカプセル化処理またはそれらの組み合わせが好ましい。長期間の分散安定性などが得られるからである。
【００３８】
表面処理用の材料は、例えば、泳動粒子３４の表面に吸着可能な官能基と重合性官能基とを有する材料（吸着性材料）などである。吸着可能な官能基の種類は、泳動粒子３４の形成材料に応じて決定される。一例を挙げると、カーボンブラックなどの炭素材料に対しては４−ビニルアニリンなどのアニリン誘導体であり、金属酸化物に対してはメタクリル酸３−（トリメトキシシリル）プロピルなどのオルガノシラン誘導体である。重合性官能基は、例えば、ビニル基、アクリル基、メタクリル基などである。
【００３９】
また、表面処理用の材料は、例えば、重合性官能基が導入された泳動粒子３４の表面にグラフト可能な材料（グラフト性材料）である。このグラフト性材料は、重合性官能基と、絶縁性液体３５中に分散可能であると共に立体障害により分散性を保持可能な分散用官能基とを有していることが好ましい。重合性官能基の種類は、吸着性材料について説明した場合と同様である。分散用官能基は、例えば、絶縁性液体３５がパラフィンである場合には分岐状のアルキル基などである。グラフト性材料を重合およびグラフトさせるためには、例えば、アゾビスイソブチロニトリル（ＡＩＢＮ）などの重合開始剤を用いればよい。
【００４０】
参考までに、上記したように絶縁性液体３５中に泳動粒子３４を分散させる方法の詳細については、「超微粒子の分散技術とその評価〜表面処理・微粉砕と気中／液中／高分子中の分散安定化〜（サイエンス＆テクノロジー社）」などの書籍に掲載されている。
【００４１】
［多孔質層］
多孔質層３１は、図２に示したように、繊維状構造体３１１により形成された３次元立体構造物（不織布のような不規則なネットワーク構造物）であり、スペーサ４０により支持されていてもよい。この多孔質層３１は、繊維状構造体３１１が存在していない箇所に、泳動粒子３４が移動するための複数の隙間（細孔３６）を有している。なお、図１では、多孔質層３１の構成を簡略化している。
【００４２】
繊維状構造体３１１には、１または２以上の非泳動粒子３１２が含まれており、その非泳動粒子３１２は、繊維状構造体３１１により保持されている。３次元立体構造物である多孔質層３１では、１本の繊維状構造体３１１がランダムに絡み合っていてもよいし、複数本の繊維状構造体３１１が集合してランダムに重なっていてもよいし、両者が混在していてもよい。繊維状構造体３１１が複数本である場合、各繊維状構造体３１１は、１または２以上の非泳動粒子３１２を保持していることが好ましい。なお、図２では、複数本の繊維状構造体３１１により多孔質層３１が形成されている場合を示している。
【００４３】
多孔質層３１が繊維状構造体３１１により形成された３次元立体構造物であるのは、その不規則な立体構造により外光が乱反射（多重散乱）されやすいため、多孔質層３１の光反射率が高くなると共に、その高い光反射率を得るために多孔質層３１が薄くて済むからである。これにより、コントラストが高くなると共に、泳動粒子３４を移動させるために必要なエネルギーが低くなる。また、細孔３６の平均孔径が大きくなると共にその数が多くなるため、泳動粒子３４が細孔３６を移動しやすくなるからである。これにより、泳動粒子３４が移動するために必要な時間が短くなると共に、その泳動粒子３４を移動させるために必要なエネルギーも低くなる。
【００４４】
繊維状構造体３１１に非泳動粒子３１２が含まれているのは、外光がより乱反射しやすくなるため、多孔質層３１の光反射率がより高くなるからである。これにより、コントラストがより高くなる。
【００４５】
繊維状構造体３１１は、繊維径（直径）に対して長さが十分に大きい繊維状物質である。この繊維状構造体３１１は、例えば、高分子材料または無機材料などのいずれか１種類または２種類以上であり、他の材料でもよい。高分子材料は、例えば、ナイロン、ポリ乳酸、ポリアミド、ポリイミド、ポリエチレンテレフタレート、ポリアクリロニトリル、ポリエチレンオキシド、ポリビニルカルバゾール、ポリビニルクロライド、ポリウレタン、ポリスチレン、ポリビニルアルコール、ポリサルフォン、ポリビニルピロリドン、ポリビニリデンフロリド、ポリヘキサフルオロプロピレン、セルロースアセテート、コラーゲン、ゼラチン、キトサンまたはそれらのコポリマーなどである。無機材料は、例えば、酸化チタンなどである。中でも、繊維状構造体３１１の形成材料としては、高分子材料が好ましい。反応性（光反応性など）が低い（化学的に安定である）ため、繊維状構造体３１１の意図しない分解反応が抑制されるからである。なお、繊維状構造体３１１が高反応性の材料により形成される場合には、その繊維状構造体３１１の表面は任意の保護層により被覆されることが好ましい。
【００４６】
繊維状構造体３１１の形状（外観）は、上記したように繊維径に対して長さが十分に大きい繊維状であれば、特に限定されない。具体的には、直線状でもよいし、縮れていたり、途中で折れ曲がっていてもよい。また、一方向に延在しているだけに限らず、途中で１または２以上の方向に分岐していてもよい。この繊維状構造体３１１の形成方法は、特に限定されないが、例えば、相分離法、相反転法、静電（電界）紡糸法、溶融紡糸法、湿式紡糸法、乾式紡糸法、ゲル紡糸法、ゾルゲル法またはスプレー塗布法などであることが好ましい。繊維径に対して長さが十分に大きい繊維状物質を容易かつ安定に形成しやすいからである。
【００４７】
繊維状構造体３１１の平均繊維径は、特に限定されないが、できるだけ小さいことが好ましい。光が乱反射しやすくなると共に、細孔３６の平均孔径が大きくなるからである。ただし、平均繊維径は、繊維状構造体３１１が非泳動粒子３１２を保持できるように決定される必要がある。このため、繊維状構造体３１１の平均繊維径は、１０μｍ以下であることが好ましい。なお、平均繊維径の下限は、特に限定されないが、例えば、０．１μｍであり、それ以下でもよい。この平均繊維径は、例えば、走査型電子顕微鏡（ＳＥＭ）などを用いた顕微鏡観察により測定される。なお、繊維状構造体３１１の平均長さは、任意でよい。
【００４８】
細孔３６の平均孔径は、特に限定されないが、中でも、できるだけ大きいことが好ましい。泳動粒子３４が細孔３６を経由して移動しやすくなるからである。このため、細孔３６の平均孔径は、０．１μｍ〜１０μｍであることが好ましい。
【００４９】
多孔質層３１の厚さは、特に限定されないが、例えば、５μｍ〜１００μｍである。多孔質層３１の遮蔽性が高くなると共に、泳動粒子３４が細孔３６を経由して移動しやすくなるからである。
【００５０】
特に、繊維状構造体３１１は、ナノファイバーであることが好ましい。立体構造が複雑化して外光が乱反射しやすくなるため、多孔質層３１の光反射率がより高くなると共に、多孔質層３１の単位体積中に占める細孔３６の体積の割合が大きくなるため、泳動粒子３４が細孔３６を移動しやすくなるからである。これにより、コントラストがより高くなると共に、泳動粒子３４を移動させるために必要なエネルギーがより低くなる。ナノファイバーとは、繊維径が０．００１μｍ〜０．１μｍであると共に長さが繊維径の１００倍以上である繊維状物質である。ナノファイバーである繊維状構造体３１１は、高分子材料を用いて静電紡糸法により形成されていることが好ましい。繊維径が小さい繊維状構造体３１１を容易かつ安定に形成しやすいからである。
【００５１】
この繊維状構造体３１１は、泳動粒子３４とは異なる光学的反射特性を有していることが好ましい。具体的には、繊維状構造体３１１の光反射率は、特に限定されないが、少なくとも多孔質層３１が全体として泳動粒子３４を遮蔽可能となるように設定されることが好ましい。上記したように、泳動粒子３４の光反射率と多孔質層３１の光反射率との違いを利用してコントラストを生じさせるためである。これに伴い、絶縁性液体３５中で光透過性（無色透明）を有する繊維状構造体３１１は好ましくない。ただし、繊維状構造体３１１の光反射率が多孔質層３１全体の光反射率にほとんど影響を及ぼさず、その多孔質層３１全体の光反射率が実質的に非泳動粒子３１２の光反射率により決定される場合には、繊維状構造体３１１の光反射率は任意でよい。
【００５２】
非泳動粒子３１２は、繊維状構造体３１１に固定されており、電気的に泳動しない粒子である。この非泳動粒子３１２の形成材料は、例えば、泳動粒子３４の形成材料と同様であり、後述するように、非泳動粒子３１２が担う役割に応じて選択される。
【００５３】
なお、非泳動粒子３１２は、繊維状構造体３１１により保持されていれば、繊維状構造体３１１から部分的に露出していてもよいし、その内部に埋設されていてもよい。
【００５４】
この非泳動粒子３１２は、泳動粒子３４とは異なる光学的反射特性を有している。非泳動粒子３１２の光反射率は、特に限定されないが、少なくとも多孔質層３１が全体として泳動粒子３４を遮蔽可能となるように設定されることが好ましい。上記したように、泳動粒子３４の光反射率と多孔質層３１の光反射率との違いを利用してコントラストを生じさせるためである。
【００５５】
ここで、非泳動粒子３１２の具体的な形成材料は、例えば、コントラストを生じさせるために非泳動粒子３１２が担う役割に応じて選択される。具体的には、非泳動粒子３１２により明表示する場合の材料は、明表示する場合に選択される泳動粒子３４の材料と同様である。一方、非泳動粒子３１２により暗表示する場合の材料は、暗表示する場合に選択される泳動粒子３４の材料と同様である。中でも、非泳動粒子３１２により明表示する場合に選択される材料としては、金属酸化物が好ましく、酸化チタンがより好ましい。電気化学的安定性および定着性などに優れていると共に、高い反射率が得られるからである。コントラストを生じさせることができれば、非泳動粒子３１２の形成材料は、泳動粒子３４の形成材料と同じ種類でもよいし、違う種類でもよい。
【００５６】
なお、非泳動粒子３１２により明表示または暗表示する場合に視認される色は、泳動粒子３４が視認される色について説明した場合と同様である。
【００５７】
多孔質層３１中に占める非泳動粒子３１２の割合（体積分率Ｖ１）は、特に限定されないが、中でも、２体積％〜１０体積％であることが好ましい。多孔質層３１の単位体積中における非泳動粒子３１２の存在量が確保されるからである。これにより、多孔質層３１の物理的強度などを確保しつつ、繊維状構造体３１１および非泳動粒子３１２における光の乱反射を利用して高い反射率が得られる。
【００５８】
この体積分率Ｖ１の算出手順は、例えば、以下の通りである。まず、ＳＥＭまたは共焦点レーザ顕微鏡などで多孔質層３１を観察して、その多孔質層３１（繊維状構造体３１１）の厚さを測定する。続いて、ＳＥＭなどで非泳動粒子３１２を観察して、その非泳動粒子３１２の平均粒径を測定する。続いて、ＳＥＭなどで多孔質層３１を観察して、その多孔質層３１の単位面積中に占める非泳動粒子３１２の面積の割合を測定する。最後に、上記した測定結果から、体積分率Ｖ１（％）＝（非泳動粒子３１２の体積／多孔質層３１の体積）×１００を算出する。
【００５９】
また、非泳動粒子３１２の屈折率および平均粒径は、特に限定されない。中でも、屈折率は、できるだけ高いことが好ましく、具体的には２以上であることがより好ましい。多孔質層３１の反射率が高くなるからである。また、平均粒径は、２００ｎｍ〜１０００ｎｍであることが好ましい。繊維状構造体３１１により非泳動粒子３１２を保持可能にしつつ、繊維状構造体３１１および非泳動粒子３１２における光の乱反射を利用して高い反射率が得られるからである。なお、平均粒径は、ゼータ電位計・粒径測定システムＥＬＳＺ−２（大塚電子株式会社製）を用いて測定される値とする。
【００６０】
多孔質層３１の形成手順の一例は、以下の通りである。最初に、有機溶剤などに繊維状構造体３１１の形成材料（例えば高分子材料など）を分散または溶解させて、紡糸溶液を調製する。続いて、紡糸溶液に非泳動粒子３１２を加えたのち、十分に攪拌して紡糸溶液中に非泳動粒子３１２を分散させる。最後に、紡糸溶液を用いた静電紡糸法により紡糸を行う。これにより、繊維状構造体３１１により非泳動粒子３１２が保持されるため、多孔質層３３が形成される。
【００６１】
特に、多孔質層３１は、画素電極３２および対向電極３３のうちの少なくとも一方に隣接（接触）している。ここでは、例えば、図１に示したように、多孔質層３１は、画素電極３２および対向電極３３の双方に隣接している。これにより、画素電極３２と対向電極３３との間の距離（電極間距離）Ｄは、多孔質層３１の厚さＴ（Ｔ１）に等しくなっている。
【００６２】
多孔質層３１が画素電極３２に隣接しているのは、以下の理由による。多孔質層３１が対向電極３３に隣接している理由も同様である。
【００６３】
第１に、多孔質層３１と画素電極３２との間に隙間が存在しないため、その隙間を通じて泳動粒子３４が本来の存在場所から他の場所へ意図せずに移動することが抑制される。この「本来の存在場所」とは、泳動粒子３４が表示領域内においてコントラストを生じさせるために本来的に存在すべきである場所（画素など）を意味し、「他の場所」とは、本来の存在場所以外の場所（隣りの画素など）を意味する。これにより、泳動粒子３４の意図しない移動に起因して見かけの光反射率が低下することが抑制されるため、コントラストが向上する。この「見かけの光反射率」とは、泳動粒子３４により暗表示されると共に多孔質層３１により明表示される場合を例に挙げると、画像の未表示状態（全画素が明表示状態）において、その明表示状態のコントラストを決定する光反射率（白反射率）を意味する。
【００６４】
特に、画素電極３２と対向電極３３との間に電界を継続的に印加すると、泳動粒子３４の意図しない移動に起因してコントラストが低下しやすくなる傾向がある。このため、多孔質層３１が画素電極３２に隣接している場合には、隣接していない場合と比較して、画像を表示し続けた場合においてもコントラストが維持されやすくなる。
【００６５】
なお、多孔質層３１が画素電極３２に隣接していても、その多孔質層３１の内部では泳動粒子３４が意図せずに細孔３６を通じて隣りの画素などへ移動する可能性はある。しかしながら、泳動粒子３４が意図せずに隣りの画素などへ移動する可能性は、多孔質層３１が画素電極３２に隣接していない場合よりも隣接している場合において著しく低下する。このため、多孔質層３１が画素電極３２に隣接していると、隣接していない場合よりもコントラストが向上することになる。
【００６６】
第２に、多孔質層３１が画素電極３２に隣接していることで、隣接していない場合と比較して、電極間距離Ｄが小さくなる。これにより、明暗表示の切り替え時における泳動粒子３４の移動距離が短くなると共に、その泳動粒子３４の移動に要するエネルギーも少なくて済む。
【００６７】
第３に、多孔質層３１が画素電極３２および対向電極３３により挟まれているため、その多孔質層３１の位置が固定される。これにより、表示装置を長期間に渡って使用しても、多孔質層３１が変形（撓みなど）しにくくなると共に、その多孔質層３１と泳動粒子３４、画素電極３２および対向電極３３などとの位置関係などが変動しにくくなるため、高いコントラストが長期間に渡って安定して得られる。
【００６８】
なお、多孔質層３１は、画素電極３２のうちの少なくとも一部に隣接していればよい。その隣接している場所において上記した一連の利点が得られるからである。同様の理由により、多孔質層３１は、対向電極３３のうちの少なくとも一部に隣接していればよい。
【００６９】
［絶縁性液体］
絶縁性液体３５は、例えば、有機溶媒などの非水溶媒のいずれか１種類または２種類以上であり、具体的には、パラフィンまたはイソパラフィンなどである。絶縁性液体３５の粘度および屈折率は、できるだけ低いことが好ましい。泳動粒子３４の移動性（応答速度）が向上すると共に、それに応じて泳動粒子３４を移動させるために必要なエネルギー（消費電力）が低くなるからである。また、絶縁性液体３５の屈折率と多孔質層３１の屈折率との差が大きくなるため、その多孔質層３１の光反射率が高くなるからである。
【００７０】
なお、絶縁性液体３５は、必要に応じて、各種材料を含んでいてもよい。この材料は、例えば、着色剤、電荷制御剤、分散安定剤、粘度調製剤、界面活性剤または樹脂などである。
【００７１】
［電気泳動素子の好ましい表示方法］
電気泳動素子３０では、上記したように、泳動粒子３４と多孔質層３１（非泳動粒子３１２を含む繊維状構造体３１１）との光反射率の違いを利用してコントラストが生じる。この場合には、泳動粒子３４により明表示されると共に多孔質層３１により暗表示されてもよいし、その逆でもよい。このような役割の違いは、泳動粒子３４の光反射率と多孔質層３１の光反射率との大小関係により決定される。すなわち、明表示する方の光反射率は、暗表示する方の光反射率よりも高くなるように設定される。
【００７２】
中でも、泳動粒子３４により暗表示されると共に、多孔質層３１により明表示されることが好ましい。これに伴い、多孔質層３１の光反射率が実質的に非泳動粒子３１２の光反射率により決定される場合には、その非泳動粒子３１２の光反射率は泳動粒子３４の光反射率よりも高いことが好ましい。この場合における明表示の光反射率は、多孔質層３１による外光の乱反射を利用して著しく高くなるため、それに応じてコントラストも著しく高くなるからである。
【００７３】
［スペーサ］
スペーサ４０は、例えば、高分子材料などの絶縁性材料により形成されている。ただし、スペーサ４０の構成は、特に限定されず、微粒子が混入されたシール材などでもよい。
【００７４】
スペーサ４０の形状は、特に限定されないが、中でも、泳動粒子３４の移動を妨げないと共に泳動粒子３４を均一分布させることができる形状であることが好ましく、例えば、格子状である。また、スペーサ４０の厚さは、特に限定されないが、中でも、消費電力を低くするためにできるだけ薄いことが好ましく、例えば、１０μｍ〜１００μｍである。なお、図１では、スペーサ４０の構成を簡略化して示している。
【００７５】
［表示装置の動作］
この表示装置は、以下のように動作する。図３は、表示装置の動作を説明するためのものであり、図１に対応する断面構成を表している。
【００７６】
ここでは、例えば、泳動素子３４の光反射率が多孔質層３１（繊維状構造体３１１および非泳動粒子３１２）の光反射率よりも低いため、泳動素子３４により暗表示されると共に多孔質層３１により明表示される場合について説明する。
【００７７】
初期状態では、図１に示したように、全ての画素において、泳動粒子３４が絶縁性液体３５中において画素電極３２に近い側に位置している。この場合には、表示面側から表示装置を見ると、全ての画素において泳動粒子３４が多孔質層３１により遮蔽されている（明表示されている）ため、コントラストが生じていない（画像が表示されていない）状態になる。
【００７８】
ＴＦＴ１２により画素が選択され、画素電極３２と対向電極３３との間に電界が印加されると、図２および図３に示したように、電界が印加された画素において、泳動素子３４が多孔質層３１の細孔３６を経由して対向電極３３に向かって移動する。この場合には、表示面側から表示装置を見ると、泳動粒子３４が多孔質層３１により遮蔽されている（明表示されている）画素と、泳動粒子３４が多孔質層３１により遮蔽されていない（暗表示されている）画素とが共存するため、その表示色の違いを利用してコントラストが生じる。このように画素ごとに表示色（明暗表示）が切り換えられるため、全体のコントラストを利用して画像が表示される。
【００７９】
＜２．表示装置の製造方法＞
次に、表示装置の製造方法について説明する。図４および図５は、表示装置の製造方法を説明するためのものであり、いずれも図１に対応する断面構成を表している。
【００８０】
最初に、図４に示したように、支持体１１の一面にＴＦＴ１２、保護層１３および平坦化絶縁層１４をこの順に形成して駆動基板１０を作製したのち、その駆動基板１０の一面に画素電極３２を形成する。また、支持基体２１からなる対向基板２０を準備したのち、その対向基板２０の一面に対向電極３３を形成する。なお、各構成要素の形成方法としては、例えば、既存の形成方法を随時選択して用いることができる。
【００８１】
続いて、上記した手順により、多孔質層３１（非泳動粒子３１１を含む繊維状構造体３１２）を形成する。この場合には、例えば、多孔質層３１の厚さＴを最終的な（表示装置の完成後の）Ｔ１よりも大きなＴ２にすると共に、その多孔質層３１の体積分率Ｖを最終的なＶ１よりも小さなＶ２にする。
【００８２】
なお、図４では、多孔質層３１と画素電極３２および対向電極３３との位置関係を分かりやすくするために、その多孔質層３１が画素電極３２および対向電極３３の双方から離間されている状態を示している。しかしながら、静電紡糸法などにより駆動基板１０または対向基板２０のいずれかを支持体（支持用の基板）として多孔質層３１を形成した場合には、その多孔質層３１が駆動基板１０および対向基板２０のいずれかに既に隣接していてもよい。
【００８３】
続いて、図５に示したように、多孔質層３１およびスペーサ４０を介して駆動基板１０と対向基板２０とを対向させる。この場合には、画素電極３２と対向電極３３とにより多孔質層３１を挟んで、その多孔質層３１を画素電極３２および対向電極３３の双方に隣接させる。特に、画素電極３２および対向電極３３により多孔質層３１を上下から圧縮することが好ましい。多孔質層３１において、非泳動粒子３１２の充填密度が増加するため、体積分率ＶがＶ２よりも大きいＶ１に変化するからである。これに伴い、多孔質層３１の厚さＴもＴ２よりも小さいＴ１に変化する。
【００８４】
最後に、駆動基板１０および対向基板２０との間に、泳動粒子３４が分散された絶縁性液体３５を充填する。これにより、図１に示した表示装置が完成する。
【００８５】
［表示装置の作用および効果］
この表示装置によれば、多孔質層３１が繊維状構造体３１１により形成されており、その繊維状構造体３１１が泳動粒子３４とは光学的反射特性が異なる非泳動粒子３１１を含んでいる。また、多孔質層３１を介して画素電極３２および対向電極３３が配置されており、その多孔質層３１が画素電極３２および対向電極３３の双方に隣接している。よって、以下の理由により、高コントラスト、高速応答および低消費電力を実現できる。
【００８６】
図６は、比較例の表示装置の構成を表しており、図１に対応する断面構成を示している。この比較例の表示装置は、多孔質層３１が画素電極３２および対向電極３３の双方から離間されていることを除き、本技術の表示装置（図１）と同様の構成を有している。
【００８７】
比較例（図６）では、多孔質層３１と画素電極３２および対向電極３３との間に隙間Ｇが生じる。この場合には、上記したように、特に画素電極３２と対向電極３３との間に電界を継続的に印加すると、泳動粒子３４が意図せずに隙間Ｇを通じて隣りの画素などに移動しやすくなるため、コントラストが低下する。しかも、隙間Ｇの分だけ電極間距離Ｄ（＝泳動粒子３４の移動距離）が大きくなるため、その泳動粒子３４の移動に要する時間が長くなると共にそれにエネルギーも多くなる。また、隙間Ｇの存在に起因して長期間経過時などに多孔質層３１が変形等しやすいため、コントラストが不安定である。
【００８８】
これに対して、本技術（図１）では、多孔質層３１と画素電極３２および対向電極３３との間に隙間Ｇが生じない。これにより、上記したように、画素電極３２と対向電極３３との間に電界を継続的に印加しても、泳動粒子３４が隣りの画素などに移動しにくくなるため、コントラストの低下が抑制される。しかも、電極間距離Ｄが小さくなると共に、多孔質層３１の変形等が生じにくいため、泳動粒子３４の移動に要する時間が短くなると共にそれにエネルギーも少なくなり、さらにコントラストも安定する。
【００８９】
また、本技術では、非泳動粒子３１２を含む繊維状構造体３１１により多孔質層３１が形成されているため、多孔質層３１が十分な大きさおよび数の細孔３６を有していながら、その多孔質層３１が薄くても外光が乱反射されやすくなる。これにより、多孔質層３１の光反射率が高くなると共に、泳動粒子３４が細孔２１を移動しやすくなり、その移動に要する時間もより短くなる。
【００９０】
よって、本技術では、高コントラスト、高速応答および低消費電力を実現できるのである。これにより、低消費電力で高品位な画像を表示できる。
【００９１】
特に、表示装置の製造時において多孔質層３１が圧縮されると、その多孔質層３１中に占める非泳動粒子３１２の割合（体積分率Ｖ）が増加するため、より高い効果を得ることができる。具体的には、体積分率Ｖは、２体積％〜１０体積％であることが好ましい。また、非泳動粒子３１２の屈折率が２以上であり、その平均粒径が２００ｎｍ〜１０００ｎｍであれば、より高い効果を得ることができる。
【００９２】
また、繊維状構造体３１１が静電紡糸法により形成されており、または繊維状構造体３１１が１０μｍ以下の平均繊維径を有するナノファイバーであれば、外光の乱反射性をより高くする立体構造が繊維状構造体３１１により形成されやすくなる。また、細孔３６がより大きくなると共に、その数もより多くなる。よって、より高い効果を得ることができる。特に、非泳動粒子３１２の光反射率が泳動粒子３４の光反射率よりも高いため、泳動粒子３４により暗表示されると共に多孔質層３１により明表示されるようにすれば、外光の乱反射を利用して多孔質層３１の光反射率が著しく高くなる。よって、さらに高い効果を得ることができる。
【００９３】
＜３．変形例＞
なお、図１では、多孔質層３１が画素電極３２および対向電極３３の双方に隣接するようにしたが、これに限られない。例えば、図７に示したように、多孔質層３１が画素電極３２だけに隣接すると共に対向電極３３から離間されるようにしてもよい。または、例えば、図８に示したように、多孔質層３１が対向電極３３だけに隣接すると共に画素電極３２から離間されるようにしてもよい。これらの場合においても、多孔質層３１とそれに隣接する画素電極３２または対向電極３３との間に隙間Ｇが生じないため、図１に示した場合と同様の効果を得ることができる。なお、この場合には、厚さＴがＴ１となるようにあらかじめ圧縮などされた多孔質層３１を用いてもよい。
【００９４】
ただし、多孔質層３１が画素電極３２または対向電極３３のいずれか一方だけに隣接する場合には、その多孔質層３１とそれに隣接していない電極との間に隙間Ｇが生じる。このため、双方に隣接する場合と比較して、隙間Ｇを通じて泳動粒子３４が意図せずに移動する可能性があると共に、その隙間Ｇの分だけ電極間距離Ｄが大きくなる。よって、より高い効果を得るためには、多孔質層３１は画素電極３２および対向電極３３の双方に隣接していることが好ましい。
【００９５】
＜４．表示装置の適用例（電子機器）＞
次に、上記した表示装置の適用例について説明する。
【００９６】
本技術の表示装置は、各種用途の電子機器に適用可能であり、その電子機器の種類は特に限定されない。この表示装置は、例えば、以下の電子機器に搭載可能である。ただし、以下で説明する電子機器の構成はあくまで一例であるため、その構成は適宜変更可能である。
【００９７】
図９は、電子ブックの外観構成を表している。この電子ブックは、例えば、表示部１１０および非表示部（筐体）１２０と、操作部１３０とを備えている。なお、操作部１３０は、（Ａ）に示したように非表示部１２０の前面に設けられていてもよいし、（Ｂ）に示したように上面に設けられていてもよい。なお、表示装置は、図９に示した電子ブックと同様の構成を有するＰＤＡなどに搭載されてもよい。
【００９８】
図１０は、テレビジョン装置の外観構成を表している。このテレビジョン装置は、例えば、フロントパネル２１０およびフィルターガラス２２０を含む映像表示画面部２００を備えている。
【００９９】
図１１は、デジタルスチルカメラの外観構成を表しており、（Ａ）および（Ｂ）は、それぞれ前面および後面を示している。このデジタルスチルカメラは、例えば、フラッシュ用の発光部３１０と、表示部３２０と、メニュースイッチ３３０と、シャッターボタン３４０とを備えている。
【０１００】
図１２は、ノート型パーソナルコンピュータの外観構成を表している。このノート型パーソナルコンピュータは、例えば、本体４１０と、文字等の入力操作用のキーボード４２０と、画像を表示する表示部４３０とを備えている。
【０１０１】
図１３は、ビデオカメラの外観構成を表している。このビデオカメラは、例えば、本体部５１０と、その本体部５１０の前方側面に設けられた被写体撮影用のレンズ５２０と、撮影時のスタート／ストップスイッチ５３０と、表示部５４０とを備えている。
【０１０２】
図１４は、携帯電話機の外観構成を表している。（Ａ）および（Ｂ）は、それぞれ携帯電話機を開いた状態の正面および側面を示している。（Ｃ）〜（Ｇ）は、それぞれ携帯電話機を閉じた状態の正面、左側面、右側面、上面および下面を示している。この携帯電話機は、例えば、上側筐体６１０と下側筐体６２０とが連結部（ヒンジ部）６３０により連結されたものであり、ディスプレイ６４０と、サブディスプレイ６５０と、ピクチャーライト６６０と、カメラ６７０とを備えている。
【実施例】
【０１０３】
次に、本技術の実施例について詳細に説明する。
【０１０４】
（実験例１〜１１）
以下の手順により、暗表示用の泳動粒子および明表示用の多孔質層を用いて表示装置を作製した。
【０１０５】
［泳動粒子の準備］
水酸化ナトリウム４２．６２４ｇとケイ酸ナトリウム０．３６９ｇとを水４３ｇに溶解させて溶液Ａを得た。続いて、溶液Ａを攪拌しながら複合酸化物微粒子（大日精化工業株式会社製ダイピロキサイドカラーTM3550）５ｇを加えて攪拌（１５分間）したのち、超音波攪拌（３０℃〜３５℃で１５分間）した。続いて、溶液Ａを加熱（９０℃）したのち、０．２２ｍｏｌ／ｃｍ3 の硫酸１５ｃｍ3 （＝ｍｌ）と、ケイ酸ナトリウム６．５ｍｇおよび水酸化ナトリウム１．３ｍｇが溶解された水溶液７．５ｃｍ3 とを２時間かけて滴下した。続いて、溶液Ａを冷却（室温）したのち、１ｍｏｌ／ｃｍ3 の硫酸１．８ｃｍ3 を加えた。続いて、遠心分離（３７００ｒｐｍで３０分間）したのち、デカンテーションを行った。続いて、エタノールに再分散してから遠心分離（３５００ｒｐｍで３０分間）すると共にデカンテーションを行う作業を２回繰り返した。続いて、各ボトルにエタノール５ｃｍ3 と水０．５ｃｍ3 との混合液を加えて超音波攪拌（１時間）して、シラン被覆複合酸化物粒子の分散溶液を得た。
【０１０６】
続いて、水３ｃｍ3 と、エタノール３０ｃｍ3 と、Ｎ−［３−（トリメトキシシリル）プロピル］−Ｎ’−（４−ビニルベンジル）エチレンジアミン塩酸塩（４０％メタノール溶液）４ｇとを混合して攪拌（７分間）したのち、分散溶液を全量投入した。続いて、混合溶液を攪拌（１０分間）したのち、遠心分離（３５００ｒｐｍで３０分間）した。続いて、デカンテーションを行ったのち、エタノールに再分散してから遠心分離（３５００ｒｐｍで３０分間）する洗浄作業を２回繰り返した。続いて、デカンテーションを行ったのち、減圧環境（室温）中で乾燥（６時間）したのち、さらに減圧環境（７０℃）中で乾燥（２時間）して固形物を得た。
【０１０７】
続いて、固形物にトルエン５０ｃｍ3 を加えて溶液Ｂとしたのち、ロールミルで攪拌（１２時間）した。続いて、溶液Ｂを３つ口フラスコに移し、アクリル酸２−エチルヘキシル１．７ｇを投入したのち、窒素気流下で攪拌（２０分間）した。続いて、溶液Ｂを攪拌（５０℃で２０分間）し、ＡＩＢＮ０．０１ｇがトルエン３ｃｍ3 に溶解された溶液Ｃを加えたのち、加熱（６５℃）した。続いて、混合溶液を攪拌（１時間）したのち、冷却（室温）してから酢酸エチルと一緒にボトルに流し込み、遠心分離（３５００ｒｐｍで３０分間）した。続いて、デカンテーションを行ったのち、酢酸エチルに再分散させてから遠心分離（３５００ｒｐｍで３０分間）する洗浄作業を３回繰り返した。続いて、減圧環境（室温）中で乾燥（１２時間）したのち、さらに減圧環境（７０℃）中で乾燥（２時間）した。これにより、重合体被覆顔料からなる黒色の泳動粒子が得られた。
【０１０８】
［絶縁性液体の準備］
絶縁性液体として、メトキシスルホニルオキシメタン（Lubrizol社製Solsperse17000）を０．５％含むと共にソルビタンラウリレート（Span20）を１．５％含むイソパラフィン（エクソンモービル社製IsoparG ）溶液を準備した。続いて、絶縁性液体９．９ｇに泳動粒子０．１ｇを加えたのち、ビーズミルで攪拌（５分間）した。続いて、ジルコニアビーズ（０．０３ｍｍφ）を加えたホモジナイザで攪拌（４時間）したのち、ビーズを取り除いた。こののち、ゼータ電位計・粒径測定システムＥＬＳＺ−２（大塚電子株式会社製）で泳動粒子の平均粒径を測定したところ、１００ｎｍであった。
【０１０９】
［多孔質層の準備］
繊維状構造体の形成材料であるポリアクリロニトリル（Aldrich 社製：分子量＝１５００００）７．５ｇをＮ，Ｎ‘−ジメチルホルムアミド９２．５ｇに溶解させて溶液Ｄを準備した。続いて、非泳動粒子である酸化チタン（堺化学工業株式会社製TITONE R-45M）３０ｇを溶液Ｄ７０ｇに加えたのち、ビーズミルで混合して紡糸溶液を準備した。続いて、紡糸溶液をシリンジに入れ、所定のパターン形状の画素電極（ＩＴＯ）が形成されたガラス基板の上で、電界紡糸装置（株式会社メック製NANON ）を用いて８往復分の紡糸を行った。紡糸条件は、電界強度＝２８ｋＶ、吐出速度＝０．５ｃｍ3 ／分、紡糸距離＝１５ｃｍ、スキャンレート＝２０ｍｍ／秒とした。この時点における多孔質層の厚さＴ（Ｔ２）および体積分率Ｖ（Ｖ２）は、それぞれ表１に示した通りである。続いて、真空オーブン（７５℃）中でガラス基板を１２時間乾燥して、非泳動粒子を含む繊維状構造体を形成した。
【０１１０】
［表示装置の組み立て］
画素電極（ＩＴＯ）が形成されたガラス基板から、その画素電極が形成されていない領域に付着した不要な多孔質層を除去した。続いて、対向電極（ＩＴＯ）が全面形成されたガラス基板の上にスペーサを配置させたのち、画素電極および多孔質層が形成されたガラス基板を重ねた。この場合には、多孔質層と重ならない位置に、ビーズ（外径＝３０μｍ）を含む光硬化性樹脂（積水化学工業株式会社製感光性樹脂フォトレックA-400 ）を描画した。続いて、２枚のガラス基板の間に、泳動粒子が分散された絶縁性液体を注入した。この場合には、必要に応じて、ローラで全体を押圧して多孔質層を画素電極および対向電極に隣接させたのち、さらに全体を押圧して多孔質層を圧縮した。最後に、紫外線光を照射して光硬化性樹脂を硬化させた。押圧後における多孔質層の厚さＴ（Ｔ１）および体積分率Ｖ（Ｖ１）は、それぞれ表１に示した通りである。この場合には、厚さＴ１および体積分率Ｖ１を制御するために、押圧力および押圧時間などを調整した。
【０１１１】
ローラで押圧した場合には、図１に示した表示装置が形成されると共に、ローラで押圧しなかった場合には、図６に示した表示装置が形成された。後者の場合には、スペーサで多孔質層を保持して、その多孔質層を画素電極および対向電極から離間させた。表示装置の完成後の電極間距離Ｄは、表１に示した通りである。
【０１１２】
実験例１〜１１の表示装置において、交流電圧（０．１Ｈｚおよび１５Ｖ）を１時間印加をしたのちに白反射率（％）および黒反射率（％）を測定して、コントラスト＝白反射率／黒反射率を算出した。この場合には、分光光度計（エックスライト株式会社製eye-one pro ）を用いて、４５°−０°リング照明で標準拡散板に対する基板法線方向の白反射率および黒反射率を測定した。
【０１１３】
また、ファンクションジェネレータ（東洋テクニカ株式会社製）を用いて、矩形波電界（１５Ｖ）を印加しながら輝度を測定した。この場合には、白色状態の輝度＝１、黒色状態の輝度＝０として、電界を印加して輝度が０．１から０．９まで変化するために要する時間と電界印加を中止して輝度が０．９から０．１まで変化するために要する時間との平均値（応答時間（ｓ））を算出した。
【０１１４】
【表１】
2012198417.tif 000003
【０１１５】
多孔質層が画素電極および対向電極に隣接している場合（実験例１〜７）には、その条件を満たしていない場合（実験例８〜１１）と比較して、高いコントラストが得られると共に応答時間が短くなった。
【０１１６】
このようにコントラストおよび応答時間に顕著な違いが生じたのは、以下の理由によると考えられる。多孔質層が画素電極および対向電極に隣接していないと、多孔質層と画素電極および対向電極との間の隙間を通じて泳動粒子が意図せずに移動しやすいため、電圧連続印加時において泳動粒子が軟凝集しやすくなる。これにより、白反射率が低下する一方で黒反射率が増加するため、コントラストが低下すると共に、泳動粒子の移動に時間を要するため、応答時間が長くなってしまう。これに対して、多孔質層が画素電極および対向電極に隣接していると、電圧連続印加時においても泳動粒子が移動しにくいため、コントラストが高くなると共に応答時間が短くなる。
【０１１７】
特に、多孔質層が画素電極および対向電極に隣接している場合には、その多孔質層が圧縮されていると、コントラストがより高くなると共に応答時間がより短くなった。具体的には、多孔質層の体積分率Ｖ１が２体積％以上、より具体的には２体積％〜１０体積％であると、優れたコントラストおよび応答時間が得られた。
【０１１８】
表１に示した結果から、泳動粒子とは光学的反射特性が異なる非泳動粒子を含む繊維状構造体により多孔質層が形成されており、その多孔質層が画素電極および対向電極の双方に隣接していると、コントラストおよび応答時間が向上する。
【０１１９】
以上、実施形態を挙げて本技術を説明したが、本技術は実施形態で説明した態様に限定されず、種々の変形が可能である。例えば、本技術の電気泳動素子は、表示装置に限らず、他の電子機器に適用されてもよい。
【符号の説明】
【０１２０】
１０…駆動基板、２０…対向基板、３０…電気泳動素子、３１…多孔質層、３２…画素電極、３３…対向電極、３４…泳動粒子、３５…絶縁性液体、３６…細孔、４０…スペーサ、３１１…繊維状構造体、３１２…非泳動粒子。
【図１】
2012198417.tif 000004
【図２】
2012198417.tif 000005
【図３】
2012198417.tif 000006
【図４】
2012198417.tif 000007
【図５】
2012198417.tif 000008
【図６】
2012198417.tif 000009
【図７】
2012198417.tif 000010
【図８】
2012198417.tif 000011
【図９】
2012198417.tif 000012
【図１０】
2012198417.tif 000013
【図１１】
2012198417.tif 000014
【図１２】
2012198417.tif 000015
【図１３】
2012198417.tif 000016
【図１４】
2012198417.tif 000017